(57)【要約】【課題】優れた充放電特性を有するオリビン型ケイ酸遷移金属リチウム化合物およびその製造方法を提供する。【解決手段】表面の少なくとも一部が導電性材料によって被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物であって、比表面積が３５ｍ２／ｇ以上である、オリビン型ケイ酸遷移金属リチウム化合物。【選択図】なし【特許請求の範囲】
【請求項１】
表面の少なくとも一部が導電性材料によって被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物であって、比表面積が３５ｍ２／ｇ以上である、オリビン型ケイ酸遷移金属リチウム化合物。
【請求項２】
ｙの値が０．０５以上０．６以下である、請求項１に記載のオリビン型ケイ酸遷移金属リチウム化合物。
【請求項３】
ｙの値が０．２以上０．５以下である、請求項２に記載のオリビン型ケイ酸遷移金属リチウム化合物。
【請求項４】
金属元素ＭがＦｅである、請求項１〜３のいずれか１項に記載のオリビン型ケイ酸遷移金属リチウム化合物。
【請求項５】
前記導電性材料が炭素であり、前記表面の少なくとも一部が炭素によって被覆されたオリビン型ケイ酸遷移金属リチウム化合物の重量に対する炭素の重量の割合が、１．１重量％以上である、請求項１〜４のいずれか１項に記載のオリビン型ケイ酸遷移金属リチウム化合物。
【請求項６】
前記表面の少なくとも一部が炭素によって被覆されたオリビン型ケイ酸遷移金属リチウム化合物の重量に対する炭素の重量の割合が、２重量％〜５重量％である、請求項５に記載のオリビン型ケイ酸遷移金属リチウム化合物。
【請求項７】
前記表面の少なくとも一部が炭素によって被覆されたオリビン型ケイ酸遷移金属リチウム化合物の重量に対する炭素の重量の割合が、２．５重量％〜３．５重量％である、請求項６に記載のオリビン型ケイ酸遷移金属リチウム化合物。
【請求項８】
比表面積が４０ｍ２／ｇ〜６０ｍ２／ｇである、請求項１〜７のいずれか１項に記載のオリビン型ケイ酸遷移金属リチウム化合物。
【請求項９】
表面の少なくとも一部が導電性材料で被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物の製造方法であって、
リチウム源、マンガン源、ケイ酸源、導電性材料源および必要に応じて金属元素Ｍ源の粒子、ならびに分散媒を含有するスラリーを調製することと、
前記スラリーを粉砕処理に付すことと、
前記粉砕処理に付したスラリーを噴霧乾燥して前駆体を得ることと
前記前駆体を焼成することと
を含む、方法。
【請求項１０】
前記焼成における焼成温度が５００℃〜８００℃である、請求項９に記載の方法。
【請求項１１】
前記粉砕処理により、スラリー中の粒子の平均粒子径を０．５μｍ以下とする、請求項９または１０に記載の方法。
【発明の詳細な説明】
【技術分野】
【０００１】
本発明は、リチウムを可逆的にドープ及び脱ドープ可能なオリビン型ケイ酸遷移金属リチウム化合物およびその製造方法に関する。
【背景技術】
【０００２】
非水電解質二次電池の正極活物質として用いられるリチウム遷移金属複合酸化物は、二次電池を構成したときの作用電圧が４Ｖと高く、また、大きな容量が得られることが知られている。そのため、リチウム遷移金属複合酸化物を正極活物質として利用したリチウムイオン二次電池は、携帯電話、ノート型パソコンおよびデジタルカメラ等の電子機器の電源として多く用いられている。また、近年、環境への配慮から、電気自動車、ハイブリッド自動車などに搭載される大型の二次電池の用途向けにリチウムイオン二次電池の要求が高くなっている。
【０００３】
特に、遷移金属としてコバルトを利用したリチウム遷移金属複合酸化物（コバルト酸リチウム）と比較して安全で安価な正極活物質として、例えば、特許文献１に開示されるように、３．５Ｖ級の電圧をもつオリビン型リチウム鉄複合酸化物が注目されている。
【０００４】
このオリビン型リチウム鉄複合酸化物は、リチウムイオン二次電池の正極活物質として、ポリアニオンを基本骨格とするオリビン型結晶構造を有し、例えば、組成式がＬｉＦｅＰＯ４で表される化合物が知られている。これらの化合物は二次電池の正極活物質として使われる際、充放電に伴う結晶構造変化が少ないためサイクル特性に優れ、また結晶中の酸素原子がリンとの共有結合により安定して存在するため電池が高温環境下に晒された際にも酸素放出の可能性が小さく安全性に優れるというメリットがある。しかし、ＬｉＦｅＰＯ４の実容量は１７０ｍＡｈ／ｇと理論容量に達しており、これ以上の高容量化は困難である。
【０００５】
そこで、優れた安全性を維持して高容量化が期待される材料として、オリビン型ケイ酸遷移金属リチウム化合物、例えばＬｉ２ＭｎＳｉＯ４で表される化合物が提案されている。これらの化合物はＬｉＦｅＰＯ４と比較して２倍のＬｉを組成中に含んでいることから、理論容量は３３０ｍＡｈ／ｇに達する。
【先行技術文献】
【特許文献】
【０００６】
【特許文献１】特開２００４−７９２７６号公報
【発明の概要】
【発明が解決しようとする課題】
【０００７】
しかしながら、オリビン型ケイ酸遷移金属リチウム化合物は電子伝導性が低く、そのため、得られる非水電解質二次電池の容量は理論容量より大幅に低くなってしまう。
【０００８】
本発明は、かかる事情に鑑みてなされたものであり、優れた充放電特性を有するオリビン型ケイ酸遷移金属リチウム化合物およびその製造方法を提供することを目的とする。
【課題を解決するための手段】
【０００９】
本発明者らは、表面の少なくとも一部が導電性材料で被覆された、特定の比表面積を有するオリビン型ケイ酸遷移金属リチウム化合物を用いることにより、優れた充放電容量を有する非水電解液二次電池を得ることができることを見出し、本願発明を完成させるに至った。
【００１０】
本発明に係るオリビン型ケイ酸遷移金属リチウム化合物は、表面の少なくとも一部が導電性材料によって被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物であって、比表面積が３５ｍ２／ｇ以上である、オリビン型ケイ酸遷移金属リチウム化合物である。
【００１１】
本発明に係るオリビン型ケイ酸遷移金属リチウム化合物の製造方法は、表面の少なくとも一部が導電性材料で被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物の製造方法であって、
リチウム源、マンガン源、ケイ酸源、導電性材料源および必要に応じて金属元素Ｍ源の粒子、ならびに分散媒を含有するスラリーを調製することと、
前記スラリーを粉砕処理に付すことと、
前記粉砕処理に付したスラリーを噴霧乾燥して前駆体を得ることと
前記前駆体を焼成することと
を含む、方法である。
【発明の効果】
【００１２】
本発明に係るオリビン型ケイ酸遷移金属リチウム化合物は、表面の少なくとも一部が導電性材料で被覆されていることにより、良好な電子伝導性を有する。更に、本発明に係るオリビン型ケイ酸遷移金属リチウム化合物は、比表面積が大きいことにより、リチウムの挿入および脱離をスムーズに行うことができる。その結果、本発明のオリビン型ケイ酸遷移金属リチウム化合物を正極活物質として用いることにより、優れた充放電特性を有する非水電解液二次電池を得ることができる。
【００１３】
また、本発明に係るオリビン型ケイ酸遷移金属リチウム化合物の製造方法は、スラリーを粉砕処理に付すことにより、スラリー中の原料を微粒子化することができ、その結果、得られるオリビン型ケイ酸遷移金属リチウム化合物の比表面積を大きくすることができる。更に、粉砕処理に付したスラリーを噴霧乾燥することにより、オリビン型ケイ酸遷移金属リチウム化合物の前駆体の表面を、導電性材料またはその前駆体で被覆することができ、その結果、得られるオリビン型ケイ酸遷移金属リチウム化合物の表面の少なくとも一部を、導電性材料で被覆することができる。本発明の方法により得られるオリビン型ケイ酸遷移金属リチウム化合物を正極活物質として用いることにより、優れた充放電特性を有する非水電解液二次電池を得ることができる。
【発明を実施するための形態】
【００１４】
以下、本発明に係るオリビン型ケイ酸遷移金属リチウム化合物およびその製造方法の一の実施形態について詳細に説明する。但し、以下に示す実施形態は、本発明の技術思想を具体化するために例示するものであり、本発明はこれらの実施形態に限定されるものではない。
【００１５】
本発明の一の実施形態に係るオリビン型ケイ酸遷移金属リチウム化合物は、表面の少なくとも一部が導電性材料によって被覆された、一般式Ｌｉｘ（Ｍｎ１−ｙＭｙ）ＳｉＯ４で表されるオリビン型ケイ酸遷移金属リチウム化合物である。式中、ｘは１．９＜ｘ＜２．３であり、ｙは０≦ｙ＜１であり、Ｍは、Ｆｅ、Ｃｏ、Ｎｉ、Ｍｇ、Ｚｎ、ＴｉおよびＶからなる群より選択される少なくとも１種の金属元素である。
【００１６】
ｘが１．９より大きいことにより、優れた理論容量の電池を得ることができる。ｘが２．３より小さいことにより、オリビン型ケイ酸遷移金属リチウム化合物中に含まれる不純物の量を低減することができ、その結果、優れた特性を有する電池を得ることができる。ｘのより好ましい範囲は、２．０＜ｘ＜２．２である。
【００１７】
オリビン型ケイ酸遷移金属リチウム化合物は、Ｆｅ、Ｃｏ、Ｎｉ、Ｍｇ、Ｚｎ、ＴｉおよびＶからなる群より選択される少なくとも１種の金属元素Ｍを含んでよい。金属元素Ｍを含むことにより、オリビン型ケイ酸遷移金属リチウム化合物の電子伝導性を向上させることができると考えられる。ｙが１未満であると、金属元素Ｍの単体等の、金属元素Ｍ含有不純物の生成を抑制することができるので、オリビン型ケイ酸遷移金属リチウム化合物の製造が容易になる。金属元素Ｍ含有不純物は、非水電解質二次電池の特性の低下を招き、またショートの原因となり得る。
【００１８】
ｙの値は、０．０５以上０．６以下であることが好ましい。ｙの値が上記範囲内であると、より良好な電子伝導性を得ることができ、且つ金属元素Ｍ含有不純物の生成をより抑制することができると考えられる。ｙの値は、より好ましくは０．２以上０．５以下である。ｙの値が上記範囲内であると、電池の充放電特性をより一層向上させることができる。
【００１９】
金属元素ＭはＦｅであることが好ましい。金属元素ＭがＦｅであると、オリビン型ケイ酸遷移金属リチウム化合物の電子伝導性をより向上させることができる。
【００２０】
オリビン型ケイ酸遷移金属リチウム化合物は、その表面の少なくとも一部が導電性材料によって被覆されている。「表面の少なくとも一部が導電性材料によって被覆されている」とは、オリビン型ケイ酸遷移金属リチウム化合物の粒子の表面の少なくとも一部に導電性材料が存在していることを意味する。例えば、オリビン型ケイ酸遷移金属リチウム化合物が、複数の一次粒子が凝集した二次粒子の形状を有する場合、「表面の少なくとも一部が導電性材料によって被覆されている」とは、オリビン型ケイ酸遷移金属リチウム化合物の一次粒子の表面の少なくとも一部に導電性材料が存在していることを意味する。この場合、導電性材料は、二次粒子の表面および内部に存在してよい。なお、オリビン型ケイ酸遷移金属リチウム化合物は、上述の形態に限定されるものではなく、一次粒子等の他の形状を有してもよい。導電性材料によるオリビン型ケイ酸遷移金属リチウム化合物の被覆の程度は、充放電特性向上の効果が得られる程度に導電性材料がオリビン型ケイ酸遷移金属リチウム化合物の表面に存在するようなものであれば十分である。導電性材料の好ましい重量割合については後述する。
【００２１】
導電性材料は、特に限定されるものではないが、例えば、炭素を用いることができる。導電性材料として利用可能な炭素としては、例えば、アセチレンブラックおよびカーボンブラック等の炭素材料、ならびに有機化合物の分解により得られる炭素等が挙げられる。中でも、導電性材料が、原料に含まれる有機化合物（炭素源）が製造工程において分解することにより得られる炭素であると、オリビン型ケイ酸遷移金属リチウム化合物の表面において導電性材料（炭素）の均一な被膜を形成することができるので、好ましい。炭素源として用いることのできる有機化合物の例については後述する。
【００２２】
表面の少なくとも一部が導電性材料によって被覆されたオリビン型ケイ酸遷移金属リチウム化合物の重量に対する導電性材料の重量の割合（単に「導電性材料の重量割合」ともよぶ）は、好ましくは１．１重量％以上である。導電性材料の重量割合が１．１重量％以上であると、充放電特性の向上が顕著である。表面の少なくとも一部が導電性材料によって被覆されたオリビン型ケイ酸遷移金属リチウム化合物の重量に対する導電性材料の重量割合は、好ましくは２重量％以上５重量％以下である。導電性材料の重量割合が２重量％以上であると、オリビン型ケイ酸遷移金属リチウム化合物の電気抵抗を小さくすることができ、電子伝導性をより向上させることができる。導電性材料の重量割合が５重量％以下であると、オリビン型ケイ酸遷移金属リチウム化合物を非水電解液二次電池の正極活物質として用いる際に、重量当たりの充放電容量を大きくすることができる。導電性材料の重量割合は、より好ましくは２．５重量％以上３．５重量％以下である。導電性材料の重量割合が上記範囲内であると、充放電特性をより一層向上させることができる。
【００２３】
本発明に係るオリビン型ケイ酸遷移金属リチウム化合物は、比表面積が３５ｍ２／ｇ以上である。比表面積が３５ｍ２／ｇ以上であることにより、オリビン型ケイ酸遷移金属リチウム化合物に対するリチウムの挿入および脱離をスムーズに行うことができ、その結果、優れた充放電特性を有する電池を得ることができる。オリビン型ケイ酸遷移金属リチウム化合物の比表面積は、好ましくは４０ｍ２／ｇ以上６０ｍ２／ｇ以下である。比表面積が４０ｍ２／ｇ以上であると、充放電特性をより一層向上させることができる。比表面積が６０ｍ２／ｇ以下であると、極板にした際の結着性が良好となる。なお、本発明において、「オリビン型ケイ酸遷移金属リチウム化合物の比表面積」は、表面の少なくとも一部が導電性材料で被覆された状態のオリビン型ケイ酸遷移金属リチウム化合物の比表面積を意味する。また、本発明において、「比表面積」は、ＢＥＴ法により測定される比表面積を意味する。
【００２４】
オリビン型ケイ酸遷移金属リチウム化合物の平均粒子径は、３μｍ〜１５μｍであることが好ましい。平均粒子径が上記範囲内であると、極板にする際の充填性が良好である。なお、本明細書において、「オリビン型ケイ酸遷移金属リチウム化合物の平均粒子径」は、表面の少なくとも一部が導電性材料で被覆された状態のオリビン型ケイ酸遷移金属リチウム化合物の平均粒子径を意味する。また、本明細書において、「平均粒子径」は、レーザー回折法により測定されるメディアン径（ｄ５０）を意味する。
【００２５】
次に、本発明の一の実施形態に係るオリビン型ケイ酸遷移金属リチウム化合物の製造方法について説明する。
【００２６】
本発明の一の実施形態に係るオリビン型ケイ酸遷移金属リチウム化合物の製造方法は、表面の少なくとも一部が導電性材料で被覆された、一般式Ｌｉｘ（Ｍｎ１−ｙＭｙ）ＳｉＯ４（式中、ｘは１．９＜ｘ＜２．３、ｙは０≦ｙ＜１、Ｍは、Ｆｅ、Ｃｏ、Ｎｉ、Ｍｇ、Ｚｎ、ＴｉおよびＶからなる群より選択される少なくとも１種の金属元素）で表されるオリビン型ケイ酸遷移金属リチウム化合物の製造方法であって、
リチウム源、マンガン源、ケイ酸源、導電性材料源および必要に応じて金属元素Ｍ源の粒子、ならびに分散媒を含有するスラリーを調製することと、
前記スラリーを粉砕処理に付すことと、
前記粉砕処理に付したスラリーを噴霧乾燥して前駆体を得ることと
前記前駆体を焼成することと
を少なくとも含む。
【００２７】
（スラリーの調製）
まず、リチウム源、マンガン源、ケイ酸源、導電性材料源および必要に応じて金属元素Ｍ源の粒子、ならびに分散媒を含有するスラリーを調製する。以下、リチウム源、マンガン源、金属元素Ｍ源、ケイ酸源および導電性材料源を、原料ともよぶ。
【００２８】
リチウム源としては、リチウムを含有するものであれば如何なる材料でも使用することができる。例えば、ケイ酸リチウム、ケイ酸水素リチウム、炭酸リチウム、酢酸リチウムおよび水酸化リチウムならびにこれらの混合物を用いることができる。取り扱いが容易である点や環境への安全性を配慮すると、炭酸リチウムが好ましい。
【００２９】
マンガン源としては、特に限定されるものではなく、マンガンの酸化物や水酸化物、オキシ水酸化物、炭酸塩、硝酸塩、カルボン酸塩および脂肪酸塩ならびにこれらの混合物を用いることができる。金属元素Ｍ源も同様に、特に限定されるものではなく、金属元素Ｍの酸化物や水酸化物、オキシ水酸化物、炭酸塩、硝酸塩、カルボン酸塩および脂肪酸塩ならびにこれらの混合物を用いることができる。
【００３０】
ケイ酸源としては、特に限定されるものではなく、例えば、二酸化ケイ素、ケイ酸リチウムおよび単体のケイ素ならびにこれらの混合物を用いることができる。なかでも、後述の粉砕処理による微粒子化が容易であることから、水等の分散媒を含むコロイダルシリカが好ましい。
【００３１】
導電性材料源としては、カーボンブラック、アセチレンブラックおよび有機化合物等の炭素源を用いることができる。炭素源として用いることのできる有機化合物としては、例えば、グルコース、ショ糖、ラクトース等の糖類、グリセリン、アスコルビン酸、クエン酸、ラウリン酸、ステアリン酸などが挙げられる。これらのうち、取り扱いが容易な点からショ糖が炭素源として好ましい。炭素源は、得られるオリビン型ケイ酸遷移金属リチウム化合物に導電性を付与するはたらきを有し、更に、原料中の金属元素を還元するはたらきも有する。炭素源を用いる場合、得られるオリビン型ケイ酸遷移金属リチウム化合物の表面の少なくとも一部は、炭素源に由来する炭素で被覆される。
【００３２】
上述の各原料は通常、粒子状の原料として供給される。各原料の平均粒子径は、特に限定されるものではないが、１μｍ以上１００μｍ以下であることが好ましい。各原料の平均粒子径が上記範囲内であると、オリビン型ケイ酸遷移金属リチウム化合物の製造がより容易になる。但し、後述の分散媒に可溶な原料の平均粒子径は、上述の範囲内である必要はなく、特に限定されない。
【００３３】
分散媒としては、水、アセトン、エタノールなどの有機溶媒を用いることができる。なかでも、取り扱いが容易であり、安価であることから、水が好ましい。
【００３４】
上述のリチウム源、マンガン源、金属元素Ｍ源およびケイ酸源を、目的とするオリビン型ケイ酸遷移金属リチウム化合物の組成の化学量論比となるように秤量し、導電性材料源および分散媒と混合してスラリーを調製する。
【００３５】
スラリー中の導電性材料源の含有量は、得られるオリビン型ケイ酸遷移金属リチウム化合物の表面の少なくとも一部を被覆する導電性材料の重量割合が所望の値になるように、適宜調節することができる。表面の少なくとも一部が導電性材料で被覆されたオリビン型ケイ酸遷移金属リチウム化合物における導電性材料の重量割合の好ましい範囲については上述した。
【００３６】
（粉砕処理）
次に、上述のスラリーを粉砕処理に付す。粉砕処理の方法としては、湿式粉砕を用いる。湿式粉砕は、粉砕する目的物を、分散媒中で１ｍｍ前後のメディアを用いて撹拌することによる粉砕方法であり、乾式粉砕混合より細かく粉砕できることができる。メディアの撹拌方法は、特に限定されるものではないが、装置の汎用性を考慮するとボールミルもしくはビーズミルが好ましい。粉砕処理により、スラリー中の粒子状の原料を細かく粉砕して微粒子化することができる。その結果、得られるオリビン型ケイ酸遷移金属リチウム化合物を微細化することができ、その比表面積を大きくすることができる。
【００３７】
粉砕処理後のスラリー中の粒子の平均粒子径は、好ましくは０．５μｍ以下であり、より好ましくは０．２μｍ以下である。また、粉砕処理後のスラリー中の粒子の平均粒子径は、０．０２μｍ以上であることが好ましい。スラリー中の粒子の平均粒子径が上述の範囲内であると、得られるオリビン型ケイ酸遷移金属リチウム化合物の平均粒子径および比表面積を適切な値にすることができ、その結果、良好な充放電特性を得ることができる。
【００３８】
（噴霧乾燥）
次に、粉砕処理に付したスラリーを噴霧乾燥して前駆体を得る。噴霧乾燥は、スラリーをシャワー状に噴霧し、この噴霧されたスラリーに熱風を吹きつけて乾燥させることによって行う。噴霧乾燥は、二流体ノズル、三流体ノズルまたは四流体ノズルを備えた噴霧乾燥設備を用いて行うことができる。この噴霧乾燥により前駆体が形成される。前駆体は、一次粒子の集合体である略球状の二次粒子であることが好ましい。前駆体が略球状の二次粒子であると、得られるオリビン型ケイ酸遷移金属リチウム化合物の粒子の充填性を向上させることができる。更に、噴霧乾燥による前駆体の形成を行うことにより、導電性材料またはその前駆体を、オリビン型ケイ酸遷移金属リチウム化合物の前駆体の表面に均一に被覆させることができる。その結果、得られるオリビン型ケイ酸遷移金属リチウム化合物の表面の少なくとも一部を、導電性材料で均一に被覆することができる。前駆体の二次粒子の平均粒子径は、好ましくは３μｍ以上１５μｍ以下であり、より好ましくは５μｍ以上１０μｍ以下である。前駆体の平均粒子径が上述の範囲内であると、得られるオリビン型ケイ酸遷移金属リチウム化合物の平均粒子径および比表面積を適切な値にすることができ、その結果、良好な充放電特性を得ることができる。
【００３９】
（焼成）
次に、上述の前駆体を焼成する。焼成は、窒素等の不活性雰囲気、または水素もしくはアンモニアを含む還元雰囲気の下で行うことが好ましく、水素および窒素を含む還元雰囲気の下で行うことがより好ましい。このような条件の下で焼成を行うことにより、前駆体に含まれる遷移金属元素の還元がより容易になる。焼成温度は、５００℃以上であると、炭素源の炭化が促進され、その結果、得られるオリビン型ケイ酸遷移金属リチウム化合物の充放電特性をより向上させることができるので好ましい。焼成温度は、より好ましくは６００℃以上である。また、焼成温度は、８００℃以下であると、遷移金属元素源の還元が進行しすぎるのを防ぐことができるので好ましい。焼成温度は、より好ましくは７００℃以下である。
【００４０】
本発明の方法により得られるオリビン型ケイ酸遷移金属リチウム化合物は、表面の少なくとも一部が炭素で被覆されていることにより、良好な電子伝導性を有し、比表面積が大きいことにより、リチウムの挿入および脱離をスムーズに行うことができる。このため、本発明の方法により得られるオリビン型ケイ酸遷移金属リチウム化合物を正極活物質として用いることにより、良好な充放電特性を有する非水電解液二次電池を得ることができる。
【００４１】
以下、本発明に係る実施例について説明する。なお、本発明は以下に示す実施例のみに限定されないことは言うまでもない。
【実施例１】
【００４２】
マンガン源である酸化マンガン（Ｍｎ３Ｏ４、平均粒子径１１．５μｍ）１１２ｇと、リチウム源である炭酸リチウム（Ｌｉ２ＣＯ３、平均粒子径５．８０μｍ）１１６ｇと、ケイ酸源である２０重量％コロイダルシリカ（ＳｉＯ２、平均粒子径０．０４μｍ、日産化学工業製）４４６ｇと、炭素源であるショ糖３２ｇと、分散媒である純水１６００ｍｌとを混合してスラリーを調製した。このとき、スラリー中のリチウム、マンガンおよび鉄のモル比はＬｉ：Ｍｎ：Ｓｉ＝２．０５：１：１であった。スラリーを容量５０００ｍｌのボールミルに入れ、ジルコニアボールを用いて４０時間粉砕処理に付した。粉砕処理後のスラリー中の粒子の平均粒子径は、０．１７μｍであった。
【００４３】
粉砕処理したスラリーを、噴霧乾燥機を用いて噴霧乾燥し、前駆体を得た。この前駆体を窒素ガス雰囲気下で７００℃にて５時間焼成して焼成物を得た。これを実施例１のオリビン型ケイ酸遷移金属リチウム化合物とよぶ。
【００４４】
Ｘ線回折装置を用いて、得られた焼成物の相同定を行った。Ｘ線としてＣｕＫα線（波長：λ＝１．５４ｎｍ）を用いて分析した結果、組成式Ｌｉ２．０５ＭｎＳｉＯ４で表されるオリビン型ケイ酸遷移金属リチウム化合物と同定された。この焼成物の比表面積は４４．８ｍ２／ｇであり、炭素含有量（オリビン型ケイ酸遷移金属リチウム化合物に対する炭素の重量割合）は２．７重量％であった。炭素含有量の測定は、ＴＯＣ（Ｔｏｔａｌ  Ｏｒｇａｎｉｃ  Ｃａｒｂｏｎ、全有機炭素）計により行った。
【実施例２】
【００４５】
酸化マンガン１０９ｇと、鉄源（金属元素Ｍ源）である酸化鉄（Ｆｅ２Ｏ３、平均粒子径１.１μｍ）６ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例２のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．９５：０．０５：１であった。粉砕処理後のスラリー中の粒子の平均粒子径は、０．１７μｍであった。得られた焼成物は、Ｌｉ２．０５Ｍｎ０．９５Ｆｅ０．０５ＳｉＯ４で表されるオリビン型ケイ酸遷移金属リチウム化合物と同定された。焼成物の比表面積は４６．４ｍ２／ｇであり、炭素含有量は３．０重量％であった。
【実施例３】
【００４６】
酸化マンガン１０３ｇと、酸化鉄１２ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例３のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．９０：０．１０：１であった。粉砕処理後のスラリー中の粒子の平均粒子径は、０．１７μｍであった。得られた焼成物は、Ｌｉ２．０５Ｍｎ０．９０Ｆｅ０．１０ＳｉＯ４で表されるオリビン型ケイ酸遷移金属リチウム化合物と同定された。焼成物の比表面積は４６．７ｍ２／ｇであり、炭素含有量は２．８重量％であった。
【実施例４】
【００４７】
酸化マンガン９１ｇと、酸化鉄２３ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例４のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．８０：０．２０：１であった。粉砕処理後のスラリー中の粒子の平均粒子径は、０．１７μｍであった。得られた焼成物は、Ｌｉ２．０５Ｍｎ０．８０Ｆｅ０．２０ＳｉＯ４で表されるオリビン型ケイ酸遷移金属リチウム化合物と同定された。焼成物の比表面積は４９．１ｍ２／ｇであり、炭素含有量は２．８重量％であった。
【実施例５】
【００４８】
酸化マンガン８０ｇと、酸化鉄３５ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例５のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．７０：０．３０：１であった。粉砕処理後のスラリー中の粒子の平均粒子径は、０．１８μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は４４．０ｍ２／ｇであり、炭素含有量は２．７重量％であった。
【実施例６】
【００４９】
酸化マンガン６８ｇと、酸化鉄４７ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例６のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．６０：０．４０：１であった。粉砕処理後のスラリー中の粒子の平均粒子径は、０．１７μｍであった。得られた焼成物は、Ｌｉ２．０５Ｍｎ０．６０Ｆｅ０．４０ＳｉＯ４で表されるオリビン型ケイ酸遷移金属リチウム化合物と同定された。焼成物の比表面積は４４．９ｍ２／ｇであり、炭素含有量は２．９重量％であった。
【実施例７】
【００５０】
酸化マンガン５７ｇと、酸化鉄５８ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で実施例７のオリビン型ケイ酸遷移金属リチウム化合物を作製した。スラリー中のリチウム、マンガンおよび鉄のモル比はＬｉ：Ｍｎ：Ｆｅ：Ｓｉ＝２．０５：０．５０：０．５０：１であった。粉砕処理後のスラリー中の粒子の平均粒子径は、０．１８μｍであった。得られた焼成物は、Ｌｉ２．０５Ｍｎ０．５０Ｆｅ０．５０ＳｉＯ４で表されるオリビン型ケイ酸遷移金属リチウム化合物と同定された。焼成物の比表面積は４２．７ｍ２／ｇであり、炭素含有量は２．９重量％であった。
【００５１】
［比較例１］
酸化鉄１１４ｇと、炭酸リチウム１１６ｇと、２０重量％コロイダルシリカ４４６ｇと、ショ糖３２ｇと、純水１６００ｍｌとを混合してスラリーを調製した以外は実施例１と同様の手順で比較例１のオリビン型ケイ酸遷移金属リチウム化合物を作製した。スラリー中のリチウム、マンガンおよび鉄のモル比はＬｉ：Ｆｅ：Ｓｉ＝２．０５：１：１であった。粉砕処理後のスラリー中の粒子の平均粒子径は、０．１７μｍであった。得られた焼成物は、Ｌｉ２．０５ＦｅＳｉＯ４で表されるオリビン型ケイ酸遷移金属リチウム化合物と同定された。焼成物の比表面積は３２．３ｍ２／ｇであり、炭素含有量は２．８重量％であった。
【実施例８】
【００５２】
スラリーの粉砕処理の時間を５時間とした以外は実施例５と同様の手順で実施例８のオリビン型ケイ酸遷移金属リチウム化合物を作製した。粉砕処理後のスラリー中の粒子の平均粒子径は、０．５９μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は３７．４ｍ２／ｇであり、炭素含有量は２．８重量％であった。
【実施例９】
【００５３】
スラリーの粉砕処理の時間を２０時間とした以外は実施例５と同様の手順で実施例９のオリビン型ケイ酸遷移金属リチウム化合物を作製した。粉砕処理後のスラリー中の粒子の平均粒子径は、０．１８μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は４３．８ｍ２／ｇであり、炭素含有量は３．０重量％であった。
【実施例１０】
【００５４】
スラリーの粉砕処理の時間を１００時間とした以外は実施例５と同様の手順で実施例１０のオリビン型ケイ酸遷移金属リチウム化合物を作製した。粉砕処理後のスラリー中の粒子の平均粒子径は、０．１７μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は４４．６ｍ２／ｇであり、炭素含有量は２．８重量％であった。
【実施例１１】
【００５５】
スラリーの粉砕処理の時間を１５０時間とした以外は実施例５と同様の手順で実施例１１のオリビン型ケイ酸遷移金属リチウム化合物を作製した。粉砕処理後のスラリー中の粒子の平均粒子径は、０．０６μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は４２．１ｍ２／ｇであり、炭素含有量は２．９重量％であった。
【００５６】
［比較例２］
ショ糖の量を１６ｇとした以外は実施例５と同様の手順で比較例２のオリビン型ケイ酸遷移金属リチウム化合物を作製した。粉砕処理後のスラリー中の粒子の平均粒子径は、
０．１８μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は２８．７ｍ２／ｇであり、炭素含有量は１．０重量％であった。
【実施例１２】
【００５７】
ショ糖の量を４８ｇとした以外は実施例５と同様の手順で実施例１２のオリビン型ケイ酸遷移金属リチウム化合物を作製した。粉砕処理後のスラリー中の粒子の平均粒子径は、
０．１７μｍであった。得られた焼成物は、Ｌｉ２．０５Ｍｎ０．７０Ｆｅ０．３０ＳｉＯ４で表されるオリビン型ケイ酸遷移金属リチウム化合物と同定された。焼成物の比表面積は５５．０ｍ２／ｇであり、炭素含有量は４．０重量％であった。
【００５８】
［電池の作製］
実施例１〜１２ならびに比較例１および２のオリビン型ケイ酸遷移金属リチウム化合物を正極活物質として使用して、以下に示す手順で評価用電池を作製した。
【００５９】
（正極の作製）
正極活物質９重量部と、導電剤であるアセチレンブラック０．５重量部と、結着剤であるポリフッ化ビニリデン０．５重量部とを、分散媒であるＮ−メチルピロリドンに分散させてスラリーを調製した。得られたスラリーを、集電体としてのアルミニウム箔の片面に塗布し、乾燥後プレス機で圧縮成形して正極極板を得た。この極板を、サイズが５ｃｍ２となるように裁断して正極を得た。正極活物質層の重量は、正極１枚当たり約０．３３ｇであった。
【００６０】
（電解液の調製）
エチレンカーボネート（ＥＣ）とメチルエチルカーボネート（ＭＥＣ）とを体積比率３：７で混合し、得られた混合溶媒に六フッ化リン酸リチウム（ＬｉＰＦ６）を濃度１ｍｏｌ／Ｌになるように溶解させて、電解液を調製した。
【００６１】
（電池の組み立て）
負極としては、金属リチウム泊を使用した。上述の手順で作製した正極および負極の集電体に各々リード電極を取り付けたのち、正極と負極との間にセパレータを配し、袋状のラミネートパックにそれらを収納した。次いで、これを６０℃で真空乾燥させて、各部材に吸着した水分を除去した。その後、アルゴン雰囲気下でラミネートパック内に電解液を注入し、封止した。こうして得られた電池を２５℃の恒温槽に入れ、微弱電流でエージングを行った。
【００６２】
［充放電試験］
上述の手順で作製した電池を２５℃に設定した恒温槽に接続し、充放電試験を行った。まず、充電電圧４．２５Ｖ、充電負荷０．０２Ｃ（１Ｃは１時間で放電が終了する電流負荷を意味する）で充電を行い、充電容量を測定した。次いで、放電電圧２．０Ｖ、放電負荷０．０２Ｃにて放電を行い、放電容量を測定した。測定した充電容量に対する放電容量の比（百分率）を充放電効率とした。
【００６３】
実施例１〜１２ならびに比較例１および２のオリビン型ケイ酸遷移金属リチウム化合物の物性および充放電特性の測定結果を下記の表１に示す。
【００６４】
【表１】
2015008102.tif 000002
【００６５】
実施例１〜７の結果より、オリビン型ケイ酸遷移金属リチウム化合物中の鉄元素のモル比が大きいほど、即ちｙの値が大きいほど、電池の充放電特性が向上する傾向にあることがわかる。しかし、比較例１の結果より、ｙ＝１の場合、即ちマンガンを含まない場合には、マンガンを含む実施例１〜７よりも充放電特性が低下することがわかる。これは、充放電時にＭｎがＭｎ２＋／Ｍｎ３＋／Ｍｎ４＋と価数変化してＬｉイオンを２個放出する又は取り込むのに対し、ＦｅはＦｅ２＋／Ｆｅ３＋と価数変化してＬｉイオンを１個放出する又は取り込むのみであり、そのため、ｙの値が大きくなると理論容量が低下する傾向にあることに起因すると考えられる。ｙの値が０．０５以上０．６以下の場合に充放電特性がより向上する傾向にあり、ｙの値が０．２以上０．５以下の場合に充放電特性が特に向上した。また、実施例７および比較例１の結果より、ｙの値が大きいと、比表面積が小さくなる傾向にあることがわかる。これは、ｙの値が大きいほど、焼成時にオリビン型ケイ酸遷移金属リチウム化合物の焼結により一次粒子の寸法が大きくなりやすいことに起因するものであると考えられる。
【００６６】
実施例５および８〜１１の結果より、スラリーの粉砕処理の時間が長いほど、粉砕後のスラリー中の粒子の平均粒子径は小さくなったが、２０時間以上ではほぼ一定の値になったことがわかる。得られるオリビン型ケイ酸遷移金属リチウム化合物の比表面積は、粉砕時間が長いほど大きくなる傾向にあるが、粉砕時間が４０時間以上の場合にはほぼ一定の値になる。更に、表１より、オリビン型ケイ酸遷移金属リチウム化合物の比表面積が大きいほど、充放電特性が向上する傾向にあることがわかる。比表面積が３５ｍ２／ｇ以上である場合に充放電特性が向上する傾向にあり、比表面積が４０ｍ２／ｇ〜６０ｍ２／ｇである場合に、充放電特性が特に向上した。
【００６７】
実施例７および１２ならびに比較例２の結果より、炭素源の量が多いほど、得られるオリビン型ケイ酸遷移金属リチウム化合物に対する炭素の重量割合（炭素含有量）が増加し、また、比表面積が大きくなる傾向にあることがわかる。炭素源の量が多いほど比表面積が大きくなる理由は、表面に付着した炭素微粒子が増加することによると考えられる。実施例７および１２ならびに比較例２の結果より、オリビン型ケイ酸遷移金属リチウム化合物に対する炭素の重量割合が大きいほど、充放電効率が向上する傾向にあることがわかる。一方、充電容量および放電容量は、炭素含有量が４．０重量％である実施例１２よりも、炭素含有量が２．９重量％である実施例７の方が最も高い値となった。これは、炭素含有量が多くなると、正極活物質としてはたらくオリビン型ケイ酸遷移金属リチウム化合物の量が相対的に少なくなり、その結果、単位重量当たりの充放電容量が小さくなることに起因すると考えられる。
【産業上の利用可能性】
【００６８】
本発明に係るオリビン型ケイ酸遷移金属リチウム化合物は、非水電解液二次電池の正極活物質として利用可能であり、例えば、携帯電話を含む各種携帯機器の他、電気自動車およびハイブリッド電気自動車等への利用が可能である。